(57)【要約】【課題】偏光子の片面のみに保護フィルムを備える偏光板であって、耐久試験時にクラックが入りにくい偏光板を提供する。【解決手段】、偏光板１は、偏光子２と、偏光子２のいずれか一方の面のみに積層された保護フィルム３とを備える。偏光子２の端面２ａ及び保護フィルム３の端面３ａは、偏光板１の厚さ方向に対して傾きを有しており、偏光子２の端面２ａは、保護フィルム３の端面３ａよりも内側に位置している。こうした端部形状によって、偏光子２の端面２ａが外部環境からの物理的刺激に晒されにくくなっている。【選択図】図２
2017211663.tif 000002
【特許請求の範囲】
【請求項１】
偏光子と、前記偏光子のいずれか一方の面のみに積層された保護フィルムと、を備える偏光板であって、
前記偏光子の端面及び前記保護フィルムの端面は、前記偏光板の厚さ方向に対して傾きを有しており、
前記偏光子の端面は、前記保護フィルムの端面よりも内側に位置している、偏光板。
【請求項２】
前記偏光子の前記保護フィルムが積層されている側とは反対側の面に積層された感圧式粘着剤層を更に備える、請求項１記載の偏光板。
【請求項３】
前記感圧式粘着剤層を介して積層された光学機能フィルムを更に備える、請求項２記載の偏光板。
【請求項４】
前記光学機能フィルムの端面は、前記偏光子の端面よりも外側に位置している、請求項３記載の偏光板。
【請求項５】
前記光学機能フィルムは、反射型偏光子である、請求項３又は４記載の偏光板。
【請求項６】
請求項１〜５のいずれか一項記載の偏光板を備える液晶表示装置。
【発明の詳細な説明】
【技術分野】
【０００１】
本発明は、偏光板及び液晶表示装置に関する。
【背景技術】
【０００２】
近年、液晶ディスプレイ用の液晶パネルは薄肉化が求められている。液晶パネルに用いられる偏光子は一般に脆くて裂けやすいため、これを保護するべく偏光子の両面に保護フィルムを貼合して偏光板を構成し、これを液晶セルに貼着する。なお、このとき偏光板の寸法精度を高めるために偏光板の端部を研磨するのが一般的である（例えば、特許文献１参照）。
【０００３】
偏光板を液晶セルに貼着するには通常、感圧式粘着剤が利用される。すなわち、未使用の偏光板には感圧式粘着剤層を介してセパレータ（剥離フィルム）が貼合されており（例えば、特許文献２参照）、偏光板の使用時にセパレータを剥がして感圧式粘着剤層を露出させ、その面を液晶セルに向けて偏光板を液晶セルに貼着する。
【０００４】
また、偏光板は偏光子以外の他の光学機能フィルムを備えることもでき、偏光子と他の光学機能フィルムとの貼合にも感圧式粘着剤が利用されることがある（例えば、特許文献３参照）。
【先行技術文献】
【特許文献】
【０００５】
【特許文献１】特許第５７４３２９１号公報
【特許文献２】特開平１１−２５４５５０号公報
【特許文献３】特許第３８７５３３１号公報
【発明の概要】
【発明が解決しようとする課題】
【０００６】
液晶パネルの更なる薄肉化要求により、偏光子の片面にのみ保護フィルムを貼合した偏光板の開発が行われている。しかしながら、偏光子の片面にのみ保護フィルムを貼合した偏光板は、耐久試験時に偏光子にクラックが入りやすい傾向がある。
【０００７】
また、液晶ディスプレイはデザイン性の観点からは額縁が狭いものが望ましく、このため偏光板には高い寸法精度が要求される。高い寸法精度を得るために偏光板の端部を研磨する場合、偏光子の片面のみに保護フィルムを貼合してなる偏光板では、研磨時に偏光子にかかるダメージが大きく、偏光子端面が荒れてしまい耐久試験時に偏光子にクラックが入りやすい傾向がある。
【０００８】
そこで本発明は、偏光子の片面のみに保護フィルムを備える偏光板であって、耐久試験時にクラックが入りにくい偏光板を提供することを目的とする。また、当該偏光板を備える液晶表示装置を提供することを目的とする。
【課題を解決するための手段】
【０００９】
本発明は、偏光子と、偏光子のいずれか一方の面のみに積層された保護フィルムと、を備える偏光板であって、偏光子の端面及び保護フィルムの端面は、偏光板の厚さ方向に対して傾きを有しており、偏光子の端面は、保護フィルムの端面よりも内側に位置している偏光板を提供する。
【００１０】
この偏光板は、偏光子の端面及び保護フィルムの端面が偏光板の厚さ方向に対して傾きを有しており、且つ、偏光子の端面が保護フィルムの端面よりも内側に位置しているため、偏光子の端面が外部環境からの物理的刺激に晒されにくくなっている。従って、この偏光板は、耐久試験時にクラックが入りにくい。
【００１１】
この偏光板では、偏光子の保護フィルムが積層されている側とは反対側の面に積層された感圧式粘着剤層を更に備えていてもよく、更に、その感圧式粘着剤層を介して積層された光学機能フィルムを更に備えていてもよい。これによれば、偏光子及び保護フィルムを備える偏光板に対して、更なる光学機能を付与した偏光板とすることができる。
【００１２】
光学機能フィルムの端面は、偏光子の端面よりも外側に位置していることが好ましい。これによれば、偏光子の端面が外部環境からの物理的刺激から一層保護される。
【００１３】
光学機能フィルムは、反射型偏光子であってもよい。
【００１４】
また、本発明は、上記偏光板を備える液晶表示装置を提供する。上記偏光板を液晶セル等に貼着させた液晶表示装置を構成した場合でも、偏光子の端面が外部環境からの物理的刺激に晒されにくい。
【発明の効果】
【００１５】
本発明によれば、偏光子の片面のみに保護フィルムを備える偏光板であって、耐久試験時にクラックが入りにくい偏光板を提供することができる。また、当該偏光板を備える液晶表示装置を提供することができる。
【図面の簡単な説明】
【００１６】
【図１】本発明の一実施形態の偏光板の斜視図である。
【図２】（Ａ）は図１のIIa-IIa断面図である。（Ｂ）は図１のIIb-IIb断面図である。
【図３】偏光フィルム及び保護フィルムの端部の拡大図である。
【図４】本発明の他の実施形態の偏光板の断面図である。
【図５】本発明の他の実施形態の偏光板の断面図である。
【図６】液晶表示装置の断面図である。
【図７】切削工具の側面図である。
【図８】切削工具の正面図である
【図９】実施例１で作製した偏光板の端部形状を示す図である。
【図１０】実施例２で作製した偏光板の端部形状を示す図である。
【図１１】比較例１で作製した偏光板の端部形状を示す図である。
【発明を実施するための形態】
【００１７】
以下、本発明の好適な実施形態について、図面を参照しながら詳細に説明する。なお、各図において同一部分又は相当部分には同一符号を付し、重複する説明は省略する。また、各図面の寸法比率は必ずしも実際のものとは一致せず、特に、厚さに関しては誇張して描いてある。
【００１８】
＜偏光板＞
図１〜図３に示されているとおり、本実施形態の偏光板１は、薄膜状に形成された偏光フィルム（偏光子）２の片面に保護フィルム３が積層されており、他方の面には感圧式粘着剤層５を介して反射型偏光子４が積層されている。偏光フィルム２、保護フィルム３及び反射型偏光子４はいずれも平面視長方形に成形されており、この形状が偏光板１の外観形状ともなっている。
【００１９】
偏光板１は、液晶セル等の表示用セル（画像表示素子）の片面又は両面に貼合されるものである。偏光板１は、表示用セルの背面側に貼合されることが好ましい。背面側の偏光板は視認側の偏光板に比べて結露等が生じやすく偏光フィルムにクラックが入りやすいところ、本実施形態の偏光板１によれば偏光フィルム２にクラックが入ることを顕著に抑制することができる。
【００２０】
偏光板１の端面１ａの構成要素である偏光子２の端面２ａ及び保護フィルム３の端面３ａは偏光板１の厚さ方向に対して傾いており、偏光フィルム２の端面２ａは、保護フィルム３の端面３ａよりも内側（偏光板１の主面の中央側）に位置している。換言すれば、偏光フィルム２の端面２ａを構成する辺のうち保護フィルム３から遠い側にあって偏光板１の厚さ方向に垂直な辺２ｂ（図３参照；以下、単に「端辺２ｂ」と呼ぶ。）が、保護フィルム３の端面３ａを構成する辺のうち偏光フィルム２から遠い側にあって偏光板１の厚さ方向に垂直な辺３ｂ（図３参照；以下、単に「端辺３ｂ」と呼ぶ。）よりも内側に位置している。
【００２１】
偏光フィルム２の端面２ａと保護フィルム３の端面３ａとは互いにほぼ同一平面を構成しており（いわゆる面一の状態となっており）、当該平面は、偏光板１の厚さ方向に対して傾いている。当該平面と偏光板１の面とがなす角度α（図３参照）は、４５〜８８度であることが好ましい。ここで、角度αは、レーザー顕微鏡により得られる偏光板１の断面形状から求めることができ、より具体的には、保護フィルムの端面３ａと偏光フィルムの端面２ａとの両方に接する接線と保護フィルム３の厚さ方向に垂直な面とのなす角度のうち、最も大きな角度のことをいう（図９も参照）。
【００２２】
端辺２ｂが端辺３ｂに対して内側に位置していることに関し、偏光板１を平面視した場合の両間の距離Ｌ（図３参照）は、１〜１００μｍであることが好ましく、３〜５０μｍであることがより好ましく、５〜１０μｍであることが更に好ましい。端辺２ｂと端辺３ｂとがこれらの位置関係にあると、偏光フィルム２の端面２ａを物理的に保護する効果が特に高く、液晶ディスプレイを構成した場合にも表示面を広く確保することができる。
【００２３】
偏光フィルム２の端面２ａ及び保護フィルム３の端面３ａは、偏光板１の全周に亘って、上記関係にあることが好ましい。偏光板１の全周に亘って上記関係が成立していると、偏光板１の全ての端部が物理的刺激から保護される。
【００２４】
偏光フィルム２の材料としては、従来から偏光板の製造に使用されている公知の材料を用いることができ、例えば、ポリビニルアルコール系樹脂、ポリ酢酸ビニル樹脂、エチレン／酢酸ビニル（ＥＶＡ）樹脂、ポリアミド樹脂、ポリエステル系樹脂等が挙げられる。なかでもポリビニルアルコール系樹脂が好ましい。保護フィルム３と貼合するためにフィルム状に成形する場合は、一軸延伸したフィルムにヨウ素又は二色性染料による染色を施し、ついでホウ酸処理することが好ましい。
【００２５】
偏光フィルム２の厚さは、２〜３０μｍであることが好ましく、２〜１５μｍであることがより好ましく、２〜１０μｍであることが更に好ましい。一般に偏光フィルムは薄いほどクラックが入りやすいが、本実施形態では偏光フィルム２が１０μｍ以下であっても顕著にクラックを防止し得る。
【００２６】
保護フィルム３は、偏光フィルム２の主面や端部の割れや傷つきを防止するフィルムである。ここで「保護フィルム」とは、偏光フィルム２に種々積層され得るフィルムのなかでも、偏光フィルム２の保護を目的として偏光フィルム２に最も近い位置に物理的に積層されたフィルムを指している。
【００２７】
保護フィルム３は、偏光板の分野で知られている各種の透明樹脂フィルムで構成することができる。例えば、トリアセチルセルロースを代表例とするセルロース系樹脂、ポリプロピレン系樹脂を代表例とするポリオレフィン系樹脂、ノルボルネン系樹脂を代表例とする環状オレフィン系樹脂、ポリメチルメタクリレート系樹脂を代表例とするアクリル系樹脂、ポリエチレンテレフタレート系樹脂を代表例とするポリエステル系樹脂等が挙げられる。なかでも、セルロース系樹脂が代表的である。なお、ここで「透明」とは可視光透過率が８０％以上であることをいう。
【００２８】
保護フィルム３の厚さは、５〜９０μｍであることが好ましく、５〜８０μｍであることがより好ましく、５〜５０μｍであることが更に好ましい。
【００２９】
偏光フィルム２と保護フィルム３との積層は、フィルム状に成形された偏光フィルム２と保護フィルム３とを接着剤を介して貼合して構成されていてもよく、保護フィルム３をコーティング層により形成してもよく、コーティング層を構成する材料の溶液（例えば、後述の接着剤）を偏光フィルム２上に塗布して乾燥し、又は、活性エネルギー線を照射して構成されていてもよい。なお、図１〜図３では接着剤層を図示していない。
【００３０】
偏光フィルム２と保護フィルム３との積層において接着剤を用いる場合、接着剤としては、従来から偏光板の製造に使用されている各種の接着剤を使用することができる。例えば、耐候性や屈折率、カチオン重合性等の観点から、分子内に芳香環を含まないエポキシ樹脂が好ましい。また、活性エネルギー線（紫外線又は熱線）の照射によって硬化するものが好ましい。
【００３１】
エポキシ樹脂としては、例えば水素化エポキシ樹脂、脂環式エポキシ樹脂、脂肪族エポキシ樹脂等が好ましい。エポキシ樹脂に対して、重合開始剤（例えば紫外線照射で重合させるための光カチオン重合開始剤、熱線照射によって重合させるための熱カチオン重合開始剤）や、更に他の添加剤（増感剤等）を添加して、塗布用のエポキシ樹脂組成物を調製して使用することができる。
【００３２】
また、接着剤としては、アクリルアミド、アクリレート、ウレタンアクリレート、エポキシアクリレート等のアクリル系樹脂を含む組成物や、ポリビニルアルコール系樹脂を含む水系接着剤を使用することもできる。
【００３３】
感圧式粘着剤層５は、アクリル系樹脂や、シリコーン系樹脂、ポリエステル、ポリウレタン、ポリエーテル等で構成することができる。
【００３４】
感圧式粘着剤層５の厚さは、２〜５００μｍであることが好ましく、２〜２００μｍであることがより好ましく、２〜５０μｍであることが更に好ましい。
【００３５】
偏光フィルム２に感圧式粘着剤層５を積層する方法としては、例えば、偏光フィルム２に上記樹脂や任意の添加成分を含む溶液を塗布する方法でもよく、別途用意したセパレータ上に当該溶液で感圧式粘着剤層５を形成した後にこれを偏光フィルム２上に転写する方法でもよい。
【００３６】
セパレータは一般に、感圧式粘着剤層の保護や異物の付着防止等を目的として貼着される剥離可能なフィルムであって、偏光板１の使用時に剥がされて感圧式粘着剤層が露出される。セパレータは、例えばポリエチレンのようなポリエチレン系樹脂、ポリプロピレンのようなポリプロピレン系樹脂、ポリエチレンテレフタレートのようなポリエステル系樹脂等で構成することができる。中でも、ポリエチレンテレフタレートの延伸フィルムが好ましい。
【００３７】
セパレータの厚さは、２〜５００μｍであることが好ましく、２〜２００μｍであることがより好ましく、２〜１００μｍであることが更に好ましい。
【００３８】
セパレータは、上記のとおり偏光板１の製造過程において一時的に使用されるものであってもよく、偏光板１を液晶セル等に貼着する直前まで偏光板１の一部として残るものであってもよい。
【００３９】
反射型偏光子４としては、任意のものを用いることができる。反射型偏光子４の端面４ａは、偏光板１の厚さ方向に対して傾いており、偏光フィルム２の端面２ａとほぼ同角度（例えば±２０度の範囲）で同方向に傾いている。反射型偏光子４における偏光子２に近い側の端辺は、偏光フィルム２の端部から外側に突き出るようにして、偏光フィルム２の端辺２ｂよりも外側に位置している。すなわち、反射型偏光子４の端面４ａは、偏光フィルム２の端面２ａとは同一平面を構成していない。平面視において反射型偏光子４は偏光フィルム２の全面を覆っていることが好ましい。このような形態の端面は、例えば感圧式粘着剤層５を介して反射型偏光子４を偏光フィルム２上に積層したものに対して、一体的に後述の切削を施すことにより達成することができる。
【００４０】
偏光フィルム２、保護フィルム３、及び反射型偏光子４を備える偏光板１の全厚は、１０〜５００μｍであることが好ましく、１０〜３００μｍであることがより好ましく、１０〜２００μｍであることが更に好ましい。
【００４１】
以上に説明した偏光板１は、偏光子２の端面２ａ及び保護フィルム３の端面３ａが偏光板１の厚さ方向に対して傾きを有しており、且つ、偏光フィルム２の端面２ａが保護フィルム３の端面３ａよりも内側に位置しているため、偏光フィルム２の端面２ａが外部環境からの物理的刺激に晒されにくくなっている。従って、偏光板１は、耐久試験時にクラックが入りにくい。
【００４２】
また、偏光板１では、偏光フィルム２の保護フィルム３が積層されている側とは反対側の面に積層された感圧式粘着剤層５を介して反射型偏光子４を更に備えており、且つ、反射型偏光子４の端面４ａは、偏光フィルム２の端面２ａよりも外側に位置していることから、偏光フィルム２の端面２ａが外部環境からの物理的刺激から一層保護される。
【００４３】
本実施形態の偏光板１は、構成を変更して他の態様とすることができる。例えば、図４に示されている偏光板１Ａのように、反射型偏光子４の端面４ａが偏光板１の厚さ方向に対して傾いていない態様としてもよく、図５に示されている偏光板１Ｂのように、反射型偏光子４を備えない態様としてもよい。
【００４４】
また、図６に示されているとおり、例えば偏光板１を液晶セル８の背面側（図示下側）に、偏光板１を構成している感圧式粘着剤層５とは別の感圧式粘着剤層５を用いて貼着し、他方、偏光フィルム２側の表面に感圧式粘着剤層５を備えた偏光板１Ｂを液晶セル８の視認側（図示上側）に貼着して液晶パネル９を構成し、これにバックライト（面光源装置；図示省略）その他の部材を組み合わせることで、液晶表示装置１００を作製することができる。なお、液晶表示装置には、通常２枚の偏光板が組み込まれるが、本実施形態の液晶表示装置としては、偏光板を少なくとも１枚備えていればよい。
【００４５】
＜偏光板の端部の切削方法＞
上述した偏光板１の端部形状は、例えば以下のとおりに偏光板の端部を切削（研磨）することによって形成することができる。
【００４６】
まず、偏光フィルム２、保護フィルム３、感圧式粘着剤層５及び反射型偏光子４を上記のように積層し同形に裁断した偏光板を１００枚程度準備し、これらを同一面が同一方向を向くようにして重ね合わせ、偏光板積層体を構成する。そして、この偏光板積層体の端部を以下に説明する切削工具を用いて切削する。
【００４７】
図７及び図８に示されているとおり、切削工具１０は、支持台１０ａに固定され、回転軸Ａを軸として回転可能な回転体である。なお、図７及び図８において切削工具１０は円盤形状として描かれているが、当該形状に限定されるものではない。この回転軸Ａは、切削加工される偏光板積層体の端面に直交する方向に延びている。
【００４８】
切削工具１０は、回転軸Ａに対して垂直な（従って、切削加工される偏光板積層体の端面に平行な）設置面Ｓを有している。設置面Ｓ上には、切削部１１ａ，１１ｂ及び１１ｃからなる第１の切削部群と、切削部１１ｄ，１１ｅ及び１１ｆからなる第２の切削部群とが設けられており、各切削部は、端面を削り取るための切削刃Ｂを有している。各切削部は、回転軸Ａの周りに配置される。各切削部は、切削加工される偏光板積層体の端面に向けて設置面Ｓから突出しており、切削刃Ｂは、突出した切削部の頂面に配置される。各切削部が有する切削刃Ｂは通常、設置面Ｓ（従って、切削加工される偏光板積層体の端面）に対して平行に延在するように配置される。
【００４９】
図８に示されているとおり、第１の切削部群を構成する切削部１１ａ，１１ｂ及び１１ｃは、切削工具１０をその回転方向（図８に示される矢印の方向）に回転させたとき、この順で偏光板積層体の端面に当接し、該端面を切削する。切削部１１ａ，１１ｂ及び１１ｃは、切削工具１０の回転方向におけるより下流側に位置する切削部ほど、設置面Ｓから切削刃Ｂまでの距離（切削刃Ｂの突出高さ）が大きくなるように配置されている。すなわち、切削部１１ｂの切削刃Ｂの突出高さは、切削部１１ａの切削刃Ｂの突出高さより大きく、切削部１１ｃの切削刃Ｂの突出高さは、切削部１１ｂの切削刃Ｂの突出高さより大きい。
【００５０】
第２の切削部群についても上記と同様であり、第２の切削部群を構成する切削部１１ｄ，１１ｅ及び１１ｆは、切削工具１０をその回転方向に回転させたとき、この順で偏光板積層体の端面に当接し、該端面を切削する。切削部１１ｄ，１１ｅ及び１１ｆは、切削工具１０の回転方向におけるより下流側に位置する切削部ほど、切削刃Ｂの突出高さが大きくなるように配置されている。すなわち、切削部１１ｅの切削刃Ｂの突出高さは、切削部１１ｄの切削刃Ｂの突出高さより大きく、切削部１１ｆの切削刃Ｂの突出高さは、切削部１１ｅの切削刃Ｂの突出高さより大きい。
【００５１】
また、図８に示されているとおり、第１の切削部群を構成する切削部１１ａ，１１ｂ及び１１ｃは、切削工具１０の回転方向におけるより下流側に位置する切削部ほど、回転軸Ａから切削刃Ｂまでの距離が短くなるように配置されており、すなわち、切削部１１ｂにおける回転軸Ａから切削刃Ｂまでの距離は、切削部１１ａにおけるそれよりも短く、切削部１１ｃにおける回転軸Ａから切削刃Ｂまでの距離は、切削部１１ｂにおけるそれよりも短い。第２の切削部群についても同様であり、第２の切削部群を構成する切削部１１ｄ，１１ｅ及び１１ｆは、切削工具１０の回転方向におけるより下流側に位置する切削部ほど、回転軸Ａから切削刃Ｂまでの距離が短くなるように配置されている。すなわち、切削部１１ｅにおける回転軸Ａから切削刃Ｂまでの距離は、切削部１１ｄにおけるそれよりも短く、切削部１１ｆにおける回転軸Ａから切削刃Ｂまでの距離は、切削部１１ｅにおけるそれよりも短い。
【００５２】
設置面Ｓ上に配置される各切削部は、回転軸Ａの周りに、互いに等間隔に離間して配置されることが好ましい。
【００５３】
切削工具１０において、各切削部群における最後の切削部（回転方向における最も下流側の切削部）以外の切削部１１ａ，１１ｂ，１１ｄ，１１ｅは荒削り用であり、それらの切削刃Ｂは、例えば多結晶ダイヤモンドで構成することができる。各切削部群における最後の切削部１１ｃ，１１ｆは仕上げ用であり、それらの切削刃Ｂは、例えば単結晶ダイヤモンドで構成することができる。ただし、切削刃Ｂの材質はこれらに限定されるものではない。
【００５４】
切削工具１０のサイズは、積み重ねられた全ての偏光板の端面をまとめて切削加工できるよう、切削工具１０の回転により切削部が描く円の直径（最も短い直径）が、偏光板積層体の高さと同じか又はそれより長い限り、特に制限されない。
【００５５】
偏光板積層体の端部の切削に際しては、切削工具１０を図８の矢印方向に回転させた状態で、偏光板積層体の積層方向に垂直な方向が接近方向となるように、両者を相対的に移動させて接触させる。このとき、偏光板積層体の上下方向の向きとしては、偏光フィルム２が保護フィルム３に対して上側を向くようにしておく。切削工具１０は、図８の矢印方向の回転では、図示上側から下側に向かって切削することができ、図示下側から上側に向かって切削することができないように設計されている。これによって、偏光板積層体は、常に偏光フィルム２側から保護フィルム３側へ向かって端部の切削が行われることになる。
【００５６】
切削中、切削工具１０の回転による押圧力が偏光板積層体の端部に作用し、これにより偏光板積層体の端部が下方へ向かって垂れるように傾く。この状態で端部が切削されることにより、各偏光板が、図２及び図３に示したように端面が傾斜した偏光板１となる。
【００５７】
切削中、切削工具１０の回転による押圧力が偏光板積層体の端部を下方に向かって垂れるように傾きやすくするためには、偏光板積層体を挟み込むクランプの圧力を低くする方法や、偏光板積層体を挟み込むクランプの面積を小さくする方法が挙げられる。
【００５８】
上記の切削加工によれば、偏光板の端面を傾斜させることができるのみならず、従来行われていたレーザーによる偏光板積層体の切断に比べて、寸法精度が高いという利点がある。
【００５９】
以上、本発明の好適な実施形態について説明したが、本発明は上記実施形態に何ら限定されるものではない。
【００６０】
上記実施形態では偏光フィルム２に対して感圧式粘着剤層５を介して積層する光学機能フィルムとして、反射型偏光子４を示したが、これに代えて他のフィルム、例えば、表面に凹凸形状を有する防眩機能付フィルム；表面反射防止機能付フィルム；表面に反射機能を有する反射フィルム；反射機能と透過機能とを併せ持つ半透過反射フィルム；視野角補償フィルムであってもよい。
【００６１】
また、保護フィルム３側に感圧式粘着剤層を介して光学機能フィルムを設けてもよい。
【００６２】
また、上記実施形態では偏光板積層体の端部形状を形成するために切削工具１０を用いたが、偏光板の端面を傾斜させることができるのであれば、他の加工方法でもよい。例えば、平板状の刃を斜めに当てて切断する方法を採用してもよい。
【実施例】
【００６３】
以下、実施例及び比較例を挙げて本発明の内容をより具体的に説明する。なお、本発明は下記実施例に限定されるものではない。
【００６４】
（１）偏光フィルムの作製
平均重合度約２４００、ケン化度９９．９モル％以上で厚さ２０μｍのポリビニルアルコールフィルムを、乾式で約４倍に一軸延伸した。延伸の緊張状態を保ちながら４０℃の純水に１分間浸漬した後、ヨウ素／ヨウ化カリウム／水の重量比が０．１／５／１００である水溶液に２８℃で６０秒間浸漬した。その後、ヨウ化カリウム／ホウ酸／水の重量比が１０．５／７．５／１００である水溶液に６８℃で３００秒間浸漬した。引き続き、５℃の純水で５秒間洗浄した後、７０℃で１８０秒間乾燥して、一軸延伸されたポリビニルアルコールフィルムにヨウ素が吸着配向された偏光フィルム（偏光子）を得た。偏光フィルムの厚さは７μｍであった。
【００６５】
（２）水系接着剤の調製
ポリビニルアルコール粉末（株式会社クラレ製の商品名「ＫＬ−３１８」、平均重合度１８００）を９５℃の熱水に溶解し、濃度３重量％のポリビニルアルコール水溶液を調製した。得られた水溶液に架橋剤（田岡化学工業株式会社製の商品名「スミレーズレジン６５０」）をポリビニルアルコール粉末２質量部に対して１質量部の割合で混合して、水系接着剤とした。
【００６６】
（３）片面保護偏光板の作製
次の手順で剥離フィルム付片面保護偏光板を作製した。上記（１）で得られた偏光フィルムを連続的に搬送するとともに、保護フィルム（日本ゼオン株式会社製、ゼオノアフィルムＺＦ１４−０２３、厚さ２３μｍ）のロールから保護フィルムを連続的に巻き出してこれにコロナ処理を施した。また、剥離フィルム（コニカミノルタオプト株式会社製のＴＡＣフィルムである商品名「ＫＣ８ＵＸ２ＭＷ」、厚さ８０μｍ、ケン化処理なし）のロールから剥離フィルムを連続的に巻き出した。
【００６７】
次いで、偏光フィルムと保護フィルムとの間に上記（２）で得られた水系接着剤を注入するとともに、偏光フィルムと剥離フィルムとの間に純水を注入し、これらを一対の貼合ロール間に通して保護フィルム／水系接着剤層／偏光フィルム／純水／剥離フィルムからなる積層フィルムとした。引き続き、積層フィルムを搬送し、乾燥装置に通して８０℃、３００秒の加熱処理を行うことにより、水系接着剤層を乾燥するとともに、偏光フィルムと剥離フィルムの間に介在する純水を揮発除去して、剥離フィルム付片面保護偏光板を得た。この剥離フィルム付片面保護偏光板から剥離フィルムを剥離し、片面保護偏光板を得た。
【００６８】
（４）輝度向上フィルム付片面保護偏光板の作製
上記（３）で得られた片面保護偏光板の偏光フィルム面にアクリル系感圧式粘着剤を介して、輝度向上フィルム（３Ｍ社製の反射型偏光子である商品名「ＡＰＦ」）を貼合して輝度向上フィルム付片面保護偏光板を得た。このとき、偏光フィルムの延伸方向に対して、輝度向上フィルムの延伸軸を平行にして貼合した。
【００６９】
（５）アクリル系感圧式粘着剤付偏光板の作製
上記（４）で得られた輝度向上フィルム付片面保護偏光板の輝度向上フィルム面にセパレータフィルム付きアクリル系感圧式粘着剤を貼合してアクリル系感圧式粘着剤付偏光板を得た。
【００７０】
（６）端面切削加工
上記（５）で得られたアクリル系感圧式粘着剤付偏光板（以下単に「偏光板」と呼ぶ。）を１２０ｍｍ×７０ｍｍのサイズに裁断して、裁断後の偏光板１００枚を、四辺を揃えて積層して偏光板積層体を得た。偏光板積層体の主面の面積よりもひとまわり小さな面積の主面を有するクランプで偏光板積層体を挟み込んだ。偏光板積層体を挟み込むときには、クランプの圧力も調整した。次に、第１切削部群及び第２切削部群がそれぞれ５つの切削部を有すること以外は図７、図８に示された切削工具と同様の切削工具を用いて四辺の端面全てについて切削加工を行った（研磨処理）。四辺の端面の切削加工条件は全て同じとした。
【００７１】
用いた切削工具は、各切削部群において、５つの切削部が切削工具の回転方向における、より下流側に位置する切削部ほど、切削刃Ｂの突出高さが大きくなるように配置されたものである。また、５つの切削部は、切削工具の回転方向における、より下流側に位置する切削部ほど、回転軸Ａから切削刃Ｂまでの距離が短くなるように配置されている。第１の切削部群及び第２の切削部群を構成する各切削部は、回転軸の周りに、互いに等間隔に離間して配置されており、回転軸を介して対向する位置に、切削刃の突出高さ及び回転時から切削刃までの距離が同じ２つの切削部が配置されている。
【００７２】
具体的には、切削工具をそれらの回転軸Ａを中心に回転させつつ、切削工具の位置を固定した状態で偏光板積層体を水平移動させることによって、偏光板積層体の端面の長さ方向に対して平行に、偏光板積層体に対して切削工具を相対移動させ、各切削部の切削刃を向かい合う２つの端面に当接させてこれらの端面を同時に削り取る切削加工を行った。上記相対移動は、端面の一端から他端まで行った。この１回の相対移動により、切削刃の突出高さの異なる５種類の切削部によって５段階の切削加工を行った。
【００７３】
切削加工後に３Ｄ測定レーザー顕微鏡（オリンパス株式会社製、ＯＬＳ４１００）を用いて、偏光板の端部を観察し、端面の傾斜度合について確認した。
【００７４】
（７）ヒートショック試験
耐久試験として、ヒートショック試験を行った。ヒートショック試験用のサンプルは以下の手順で作製した。
【００７５】
上記（６）で得られた端面研磨サンプルを無アルカリガラス板（コーニング株式会社製「Ｅａｇｌｅ−ＸＧ」）に貼着した後、オートクレーブ中、温度５０℃、圧力５ＭＰａの条件下で２０分間加圧処理を行ない、引き続き温度２３℃、相対湿度６０％の雰囲気下で１日放置した。その後、株式会社エスペック製の冷熱衝撃試験器「ＴＳＡ−３０１Ｌ−Ｗ」にて、低温側−４０℃〔保持時間３０分〕、常温２３℃〔保持時間５分〕、高温側８５℃〔保持時間３０分〕の順で試験槽内が変化するように設定した条件で１２サイクル保存する耐久性試験を行なった。その後、サンプルを取り出し、サンプルの端辺を光学顕微鏡（株式会社キーエンス製、ＶＨＸ−５０００）を用いて、クラック状の外観不具合の有無を確認し、偏光板端部１０ｍｍあたりに存在する偏光フィルムのクラック数を求めた。
【００７６】
（８）実施例及び比較例
以下、上記（１）〜（５）の実施手順に従って作製した偏光板について、「（６）端面切削加工」及び「（７）ヒートショック試験」を実施した結果を示す。
【００７７】
［実施例１］
偏光板１００枚を積層し、保護フィルムに対して偏光フィルムが上側になるようにして、切削加工装置にセットし、偏光フィルム側から保護フィルム側へ向かって端面の切削が行われるようにして切削加工を行った。切削の結果、偏光板の端面は、偏光板の厚さ方向に対して傾いており、偏光フィルムにおける保護フィルムとの貼合面とは反対側の端辺が、保護フィルムにおける偏光フィルムから遠い側の端辺よりも６μｍ内側に入っていた。３Ｄ測定レーザー顕微鏡によって確認した偏光板の端部形状を図９に示す。ヒートショック試験を実施したところ、偏光フィルムに観察されたクラックは０本であった。
【００７８】
［実施例２］
保護フィルムをケン化処理したトリアセチルセルロース（コニカミノルタオプト株式会社製、ゼロタック、厚さ２０μｍ）を使用したこと以外は実施例１と同様にして、端面切削加工を実施した。切削の結果、偏光板の端面は、偏光板の厚さ方向に対して傾いており、偏光フィルムにおける保護フィルムとの貼合面とは反対側の端辺が、保護フィルムにおける偏光フィルムから遠い側の端辺よりも９μｍ内側に入っていた。３Ｄ測定レーザー顕微鏡によって確認した偏光板の端部形状を図１０に示す。ヒートショック試験を実施したところ、偏光フィルムに観察されたクラックは０本であった。
【００７９】
［比較例１］
保護フィルムに対して偏光フィルムが下側になるようにして、切削加工装置にセットした以外は実施例１と同様にして切削加工を施した偏光板を作製した。すなわち保護フィルム側から偏光フィルム側へ向かって端面の切削が行われるようにした。切削の結果、偏光板の端面は、偏光板の厚さ方向に対して傾いており、偏光フィルムにおける保護フィルムとの貼合面とは反対側の端辺が、保護フィルムにおける偏光フィルムから遠い側の端辺よりも１１μｍ外側に出ていた。３Ｄ測定レーザー顕微鏡によって確認した偏光板の端部形状を図１１に示す。ヒートショック試験を実施したところ、偏光フィルムに観察されたクラックは７１本であった。
【産業上の利用可能性】
【００８０】
本発明は、例えば液晶パネルの構成部品として利用することができる。
【符号の説明】
【００８１】
１，１Ａ，１Ｂ…偏光板、１ａ…偏光板の端面、２…偏光フィルム（偏光子）、２ａ…偏光フィルムの端面、２ｂ…偏光フィルムの端辺、３…保護フィルム、３ａ…保護フィルムの端面、３ｂ…保護フィルムの端辺、４…反射型偏光子（光学機能フィルム）、４ａ…反射型偏光子の端面、５…感圧式粘着剤層、１００…液晶表示装置。
【図１】
2017211663.tif 000003
【図２】
2017211663.tif 000004
【図３】
2017211663.tif 000005
【図４】
2017211663.tif 000006
【図５】
2017211663.tif 000007
【図６】
2017211663.tif 000008
【図７】
2017211663.tif 000009
【図８】
2017211663.tif 000010
【図９】
2017211663.tif 000011
【図１０】
2017211663.tif 000012
【図１１】
2017211663.tif 000013